(57)【要約】【課題】内部電極が引き出されたセラミック素子の端面からのめっき液や水分の浸入を抑制するとともに、デラミネーションやクラックの発生などの構造欠陥の発生を抑制することが可能で、しかも、積層数を変えることなく取得容量を調整すること可能な積層セラミックコンデンサを提供する。【解決手段】セラミック素子１中に、セラミック層を介して積層された内部電極が交互にセラミック素子の逆側の端面に引き出され、該端面に形成された外部電極に接続された構造を有する積層セラミックコンデンサにおいて、内部電極２ａ，２ｂの、引き出し方向（矢印Ａの方向）に沿う、互いに対向する一対の辺１２ａ，１２ｂを、凹部（谷）３２と凸部（山）３１が交互に繰り返す凹凸形状（ジグザグ形状）とし、かつ、セラミック素子１の端面に、一対の辺１２ａ，１２ｂの凹部（谷）３２どうしを結ぶ線で規定される領域が露出するように構成する。【選択図】図２
2005327999.tif 000002
【特許請求の範囲】
【請求項１】
セラミック素子中に、セラミック層を介して内部電極が積層され、かつ、該内部電極が、交互にセラミック素子の逆側の端面に引き出され、該端面に形成された外部電極に接続された構造を有する積層セラミックコンデンサであって、
前記内部電極の、引き出し方向に沿う、互いに対向する一対の辺が、凹部と凸部が交互に繰り返す凹凸形状を有しているとともに、
前記セラミック素子の端面には、前記一対の辺の凹部どうしを結ぶ線で規定される領域が露出するように構成されていること
を特徴とする積層セラミックコンデンサ。
【請求項２】
前記対向する一対の辺の凹凸形状が、山と谷が交互に、かつ規則的に繰り返すジグザグ形状であり、
前記セラミック素子の端面には、前記一対の辺の谷どうしを結ぶ線で規定される領域が露出するように構成されていること
を特徴とする請求項１記載の積層セラミックコンデンサ。
【請求項３】
前記セラミック層を介して互いに対向する一対の内部電極についてみた場合に、一対の内部電極が互いに対向する有効面積部分において、一方の内部電極における一対の辺の山が、対向する他方の内部電極における一対の辺の山に重なり、かつ、一方の内部電極における一対の辺の谷が、対向する他方の内部電極における一対の辺の谷に重なっていることを特徴とする請求項２記載の積層セラミックコンデンサ。
【請求項４】
前記セラミック層を介して互いに対向する一対の内部電極についてみた場合に、一対の内部電極が互いに対向する有効面積部分において、一方の内部電極における一対の辺の山が、他方の内部電極における一対の辺の谷に対向し、かつ、前記一方の内部電極における一対の辺の谷が、他方の内部電極における一対の辺の山に対向していることを特徴とする請求項２記載の積層セラミックコンデンサ。
【発明の詳細な説明】
【技術分野】
【０００１】
セラミック素子中に、セラミック層を介して内部電極が積層され、かつ、該内部電極が、交互にセラミック素子の逆側の端面に引き出され、該端面に形成された外部電極に接続された構造を有する積層セラミックコンデンサに関し、詳しくは、内部電極の構造に特徴を有する積層セラミックコンデンサに関する。
【背景技術】
【０００２】
積層セラミックコンデンサは、例えば、図１４に断面図を示し、図１５に要部の分解斜視図を示すように、セラミック素子５１中に、平面形状が長方形の複数の内部電極５２ａ，５２ｂがセラミック層５３を介して積層され、かつ、セラミック層５３を介して互いに対向する内部電極５２ａ，５２ｂが交互にセラミック素子５１の逆側の端面５４ａ，５４ｂに引き出されて、該端面に形成された外部電極５５ａ，５５ｂに接続された構造を有している。
【０００３】
ところで、近年、大容量化への要求から、セラミック層、内部電極層の多層化、薄層化が進んでおり、上述のような構造を有する積層コンデンサにおいては、層間剥離（デラミネーション）や、クラックの発生などの構造欠陥が発生しやすいという問題点がある。
【０００４】
そこで、図１６に示すように、内部電極５２ａ，５２ｂの周縁部を凹凸形状として、内部電極５２ａ，５２ｂとセラミック層５３との結合を強固にし、層間剥離（デラミネーション）や、クラックの発生などの構造欠陥が発生することを、抑制防止するようにした積層セラミックコンデンサが提案されている（特許文献１）。
【０００５】
しかしながら、上記特許文献１の積層セラミックコンデンサでは、内部電極５２ａ，５２ｂの引き出し部６３ａ，６３ｂがセラミック層の幅方向全体からセラミック素子の端面に引き出されるように構成されており、引き出し部の幅が広いため、セラミック素子５１の端面の内部電極の露出部分から内部にめっき液（外部電極にＮｉめっきやＳｎめっきを施す際に使用するめっき液）が浸入して特性の低下を招いたり、外部から浸入する水分の影響を受けたりしやすいという問題点がある。
なお、この問題点は、図１４および図１５に示した、内部電極がその幅全体でセラミック素子の端面に引き出されている従来の積層セラミックコンデンサの場合にも当てはまるものである。
【０００６】
また、特許文献１の積層セラミックコンデンサでは、内部電極５２ａ，５２ｂの引き出し部６３ａ，６３ｂ（図１６）がセラミック層の幅方向全体からセラミック素子の端面に引き出されるように構成されているため、内部電極の位置をずらせることにより取得静電容量の微調整を行うことができる範囲が狭く、所望の特性を備えた積層セラミックコンデンサを製造することが困難であるという問題点がある。
【特許文献１】特開平９−２６０２０１号公報
【発明の開示】
【発明が解決しようとする課題】
【０００７】
本発明は、上記問題点を解決するものであり、内部電極が引き出されたセラミック素子の端面からのめっき液や水分の浸入、層間剥離（デラミネーション）やクラックの発生などの構造欠陥の発生を抑制防止することが可能で、しかも、取得容量を容易に調整することが可能な、信頼性が高く所望の特性を備えた積層セラミックコンデンサを提供することを目的とする。
【課題を解決するための手段】
【０００８】
上記課題を解決するために、本発明（請求項１）の積層セラミックコンデンサは、
セラミック素子中に、セラミック層を介して内部電極が積層され、かつ、該内部電極が、交互にセラミック素子の逆側の端面に引き出され、該端面に形成された外部電極に接続された構造を有する積層セラミックコンデンサであって、
前記内部電極の、引き出し方向に沿う、互いに対向する一対の辺が、凹部と凸部が交互に繰り返す凹凸形状を有しているとともに、
前記セラミック素子の端面には、前記一対の辺の凹部どうしを結ぶ線で規定される領域が露出するように構成されていること
を特徴としている。
【０００９】
また、請求項２の積層セラミックコンデンサは、
前記対向する一対の辺の凹凸形状が、山と谷が交互に、かつ規則的に繰り返すジグザグ形状であり、
前記セラミック素子の端面には、前記一対の辺の谷どうしを結ぶ線で規定される領域が露出するように構成されていること
を特徴としている。
【００１０】
また、請求項３の積層セラミックコンデンサは、請求項２記載の積層セラミックコンデンサにおいて、前記セラミック層を介して互いに対向する一対の内部電極についてみた場合に、一対の内部電極が互いに対向する有効面積部分において、一方の内部電極における一対の辺の山が、対向する他方の内部電極における一対の辺の山に重なり、かつ、一方の内部電極における一対の辺の谷が、対向する他方の内部電極における一対の辺の谷に重なっていることを特徴としている。
【００１１】
また、請求項４の積層セラミックコンデンサは、請求項２記載の積層セラミックコンデンサにおいて、前記セラミック層を介して互いに対向する一対の内部電極についてみた場合に、一対の内部電極が互いに対向する有効面積部分において、一方の内部電極における一対の辺の山が、他方の内部電極における一対の辺の谷に対向し、かつ、前記一方の内部電極における一対の辺の谷が、他方の内部電極における一対の辺の山に対向していることを特徴としている。
【発明の効果】
【００１２】
本発明（請求項１）の積層セラミックコンデンサは、内部電極の、引き出し方向に沿う、互いに対向する一対の辺が、凹部と凸部が交互に繰り返す凹凸形状を有しているとともに、セラミック素子の端面には、一対の辺の凹部どうしを結ぶ線で規定される、幅の狭い領域が露出するように構成されているので、内部電極が引き出されたセラミック素子の端面からのめっき液や水分の浸入、層間剥離（デラミネーション）やクラックの発生などの構造欠陥の発生を抑制することが可能になる
さらに、内部電極の、引き出し方向に沿う、互いに対向する一対の辺を、凸部と凹部が交互に繰り返す凹凸形状にしているので、一対の辺の凹部どうしを結ぶ線で規定される所定の狭幅部が露出するように内部電極の位置をずらして積層する（すなわち、内部電極を一つ隣の凹部、あるいは２つ目以降の凹部どうしを結ぶ線で規定される狭幅部においてセラミック素子の端面に引き出す）ことにより、積層数を変えることなく取得容量を容易に調整することが可能になる。その結果、信頼性が高く所望の特性を備えた積層セラミックコンデンサを提供することができるようになる。
【００１３】
さらに、内部電極の、引き出し方向に沿う、互いに対向する一対の辺を、凹部と凸部が交互に繰り返す凹凸形状に形成しているので、内部電極とセラミック層との結合を強固にし、層間剥離（デラミネーション）や、クラックの発生などの構造欠陥が発生することを抑制することが可能になる。
【００１４】
なお、内部電極の互いに対向する一対の辺の凹凸形状としては、山と谷が繰り返されるジグザグ形状、曲線状の波形の形状、パルス波形型の形状など種々の形状を採用することが可能である。
【００１５】
また、請求項２の積層セラミックコンデンサのように、対向する一対の辺の凹凸形状を、山と谷が交互に、かつ規則的に繰り返すジグザグ形状とし、セラミック素子の端面に、一対の辺の谷どうしを結ぶ線で規定される領域が露出するようにした場合、内部電極の狭幅部を確実にセラミック素子の端面に露出させて、内部電極が引き出されたセラミック素子の端面からのめっき液や水分の浸入を抑制することが可能になり、本発明をより実効あらしめることが可能になる。
なお、一対の辺の谷どうしを結ぶ線で規定される領域を露出させる場合においては、谷の最も深い部分どうしを結ぶ線で規定される領域が露出するように構成することが望ましいが、いくらかのずれがあっても狭幅部をセラミック素子の端面に露出させることが可能であり、そのような態様も本発明の範囲に含まれるものである。
【００１６】
また、請求項３の積層セラミックコンデンサのように、セラミック層を介して互いに対向する一対の内部電極についてみた場合に、一対の内部電極が互いに対向する有効面積部分において、一方の内部電極における一対の辺の山が、対向する他方の内部電極における一対の辺の山に重なり、かつ、一方の内部電極における一対の辺の谷が、対向する他方の内部電極における一対の辺の谷に重なるようにした場合、内部電極の狭幅部を確実にセラミック素子の端面に露出させて、内部電極が引き出されたセラミック素子の端面からのめっき液や水分の浸入を抑制することが可能になるとともに、内部電極の有効面積（重なり面積）を確実に把握し、かつ、調整することが容易になり、本発明をより実効あらしめることが可能になる。
【００１７】
また、請求項４の積層セラミックコンデンサのように、セラミック層を介して互いに対向する一対の内部電極についてみた場合に、一対の内部電極が互いに対向する有効面積部分において、一方の内部電極における一対の辺の山が、他方の内部電極における一対の辺の谷に対向し、かつ、一方の内部電極における一対の辺の谷が、他方の内部電極における一対の辺の山に対向するように構成した場合にも、内部電極の狭幅部を確実にセラミック素子の端面に露出させて、内部電極が引き出されたセラミック素子の端面からのめっき液や水分の浸入を抑制することが可能になるとともに、内部電極の有効面積を確実に把握し、かつ、調整することが容易になり、本発明をより実効あらしめることが可能になる。
【００１８】
さらに、一方の内部電極における一対の辺の谷（山）と、他方の内部電極における一対の辺の山（谷）が対向するように構成した場合、同じパターンの内部電極を備えた積層セラミックコンデンサにおいて、内部電極の重なり面積を減らすことが可能になり、製造することが可能な積層セラミックコンデンサの特性の幅を広げることが可能になる。
【発明を実施するための最良の形態】
【００１９】
以下に本発明の実施例を示して、本発明の特徴とするところをさらに詳しく説明する。
【実施例１】
【００２０】
図１は本発明の一実施例（実施例１）にかかる積層セラミックコンデンサを示す正面断面図であり、図２(ａ)は図１の積層セラミックコンデンサの内部電極の重なり状態を示す平面図、図２(ｂ)はセラミック層を介して互いに対向する一対の内部電極の構成を示す平面図、図３は実施例１の積層セラミックコンデンサを示す分解斜視図である。
また、図４は実施例１の積層セラミックコンデンサの製造に用いたセラミックグリーンシートを示す平面図、図５は容量を変えた積層セラミックコンデンサを製造するために用いたセラミックグリーンシートを示す平面図である。
【００２１】
この実施例１の積層セラミックコンデンサは、図１、図２(ａ)，(ｂ)，図３に示すように、セラミック素子１中に、複数の内部電極２ａ，２ｂがセラミック層３を介して積層され、かつ、セラミック層３を介して互いに対向する内部電極２ａ，２ｂが交互にセラミック素子１の逆側の端面４ａ，４ｂに引き出されて、該端面４ａ，４ｂに形成された外部電極５ａ，５ｂに接続された構造を有している。また、各内部電極２ａ，２ｂの引き出し側と逆側には、ダミー電極７ｂ，７ａが配設されている。
【００２２】
そして、内部電極２ａ，２ｂの引き出し方向（図２(ａ)，(ｂ)に矢印Ａで示す方向）に沿う、互いに対向する一対の辺１２ａ，１２ｂ（図２(ｂ)参照）が、山３１と谷３２が交互に、かつ規則的に繰り返すジグザグ状に形成されている。そして、セラミック素子１の端面４ａ，４ｂには、一対の辺１２ａ，１２ｂの谷３２どうしを結ぶ線で規定される領域（狭幅部）が露出するように構成されている。なお、ダミー電極７ａ，７ｂも狭幅部が露出するように構成されている。
【００２３】
また、セラミック層３を介して互いに対向する一対の内部電極２ａ，２ｂについてみた場合に、一対の内部電極２ａ，２ｂが互いに対向する有効面積部分Ｒ１（図４）において、一方の内部電極２ａにおける一対の辺１２ａ，１２ａの山３１および谷３２と、他方の内部電極２ｂにおける一対の辺１２ｂ，１２ｂの山３１および谷３２が互いに重なるように構成されている。
【００２４】
次に、この積層セラミックコンデンサの製造方法について説明する。
セラミック原料粉体としてチタン酸バリウム材料、樹脂バインダーとしてポリビニルブチラール、可塑材としてフタル酸ジオクチル、溶剤としてエタノール、トルエンを配合して作製したセラミックスラリーを用いて、厚さ１０μｍのセラミックグリーンシートを作製する。
【００２５】
そして、図４に示すように、このセラミックグリーンシート４３ａ，４３ｂ上に、卑金属の導電性ペーストをスクリーン印刷法により印刷して、互いに対向する辺４１ａ，４１ｂが、山３１と谷３２が交互に、かつ規則的に繰り返すジグザグ状の形状を有する内部電極パターン４２ａ，４２ｂを複数形成する。なお、図４は、順次積層されるセラミックグリーンシートの内、ｎ層目のセラミックグリーンシート４３ｂとその上下に積層されるｎ＋１層目とｎ−１層目のセラミックグリーンシート４３ａ，４３ａを示している。
【００２６】
ただし、ｎ層目のセラミックグリーンシート４３ｂと、ｎ＋１層目およびｎ−１層目のセラミックグリーンシート４３ａとしては、内部電極パターン４２ａ，４２ｂの配設パターンが同じセラミックグリーンシートを用い、積層時に位置をずらせて積層するように構成することも可能であり、また、内部電極パターン４２ａ，４２ｂをずらして印刷したセラミックグリーンシートを用いるように構成することも可能である。
【００２７】
次いで、このセラミックグリーンシート４３ａ，４３ｂを所定枚数積層するとともに、その上下両面側に内部電極パターンの形成されていない外層用のセラミックグリーンシート（図示せず）を積層し、圧着する。
【００２８】
それから、圧着された積層体を、完成品（図１参照）の寸法が、長さ３．２ｍｍ×幅１．６ｍｍ×高さ１．６ｍｍになるように所定の位置（例えば、図４の線Ｌで示す位置）で切断して、個々の積層素子（未焼成のセラミック素子）に分割する。
そして、未焼成のセラミック素子を脱脂した後、さらにＮ2＋Ｈ2の雰囲気炉において焼成する。
【００２９】
その後、外部電極形成用の導電ペーストとして、銅粉末を導電成分とする導電ペーストを塗布、焼付けし、その上にＮｉめっき、Ｓｎめっきを順次施す。
これにより、図１に示すような構造を有する積層セラミックコンデンサ（試料１の本発明の実施例にかかる積層セラミックコンデンサ）が得られる。
【００３０】
また、図５に示すように、内部電極パターン４２ａ，４２ｂの位置を、山および谷を一つ分ずらしてセラミックグリーンシート４３ａ，４３ｂを積層することにより、内部電極（内部電極パターン）が重なり合う領域Ｒ２の面積（有効面積）を、図４に示す試料１の積層セラミックコンデンサの領域Ｒ１の有効面積とは異ならせて容量調整を行い、所望の特性を有する積層セラミックコンデンサ（試料２の本発明の実施例にかかる積層セラミックコンデンサ）を作製した。
なお、図５において、図４と同一符号を付した部分は、同一または相当する部分を示す。なお、この試料２の積層セラミックコンデンサを製造するにあたっては、セラミックグリーンシート４３ａ，４３ｂとして、内部電極パターン４２ａ，４２ｂをずらして配設したセラミックグリーンシートを用いることも可能である。
【００３１】
また、比較のため、図６に示すような、長方形の内部電極パターン４２ａ，４２ｂを配設したセラミックグリーンシート４３ａ，４３ｂを用いて、図８に示すような比較例１の積層セラミックコンデンサを作製するとともに、図７に示すような中央部に狭幅部を備えた内部電極パターン４２ａ，４２ｂを配設したセラミックグリーンシート４３ａ，４３ｂを用いて、図９に示すような比較例２の積層セラミックコンデンサを作製した。
なお、図６，図７，図８および図９において、図１〜４および図５と同一符号を付した部分は、同一または相当する部分を示す。
【００３２】
試料１，２の本発明の実施例の試料、および比較例１，２の試料について、スチーム圧力２０２６．５ｈＰａ×１０時間のＰＣＴ試験（超加速耐湿性試験）を行った後の絶縁抵抗（ＩＲ）の劣化を割合（％）を調べた。その結果を表１に示す。
【００３３】
【表１】
2005327999.tif 000003
【００３４】
表１に示すように、比較例１の内部電極パターンの場合、内部電極の位置を引き出し方向にずらすことにより、セラミックグリーンシートの積層枚数を一定として容量を調整することが可能であるが、比較例１の試料においてはＰＣＴ試験後に０．１％の絶縁抵抗の劣化が認められた。
【００３５】
また、比較例２の試料の場合、ＰＣＴ試験後の絶縁抵抗の劣化は認められなかったが、比較例２の内部電極パターンの場合、狭幅部の位置をずらすことができないので、セラミックグリーンシートの積層枚数を変えることなく容量を調整することができないという問題がある。
【００３６】
一方、試料１および２の本発明の実施例にかかる試料の場合、いずれも、一対の辺１２ａ，１２ｂの谷３２どうしを結ぶ線で規定される狭幅部がセラミック素子１の端面４ａ，４ｂに露出するように構成されているため、ＰＣＴ試験後においても絶縁抵抗の劣化は認められなかった。
【００３７】
また、本発明の実施例にかかる積層セラミックコンデンサ（試料１および２）の場合には、内部電極パターンの位置を、山および谷を一つ分ずらしてセラミックグリーンシートを積層することにより、セラミック素子の端面に内部電極の狭幅部を露出させて、外部からの水分の影響などを抑制しつつ、積層枚数を変えることなく容量調整を行うことができる。
【００３８】
さらに、実施例の試料（上述の試料１）と、比較例１および比較例２の試料について、取得すべき容量の大きさが変化したときの、内部電極の積み枚数と、たわみ保持試験の不良発生数の関係を調べた。なお、たわみ保持試験は、たわみ量２ｍｍ、保持時間５秒の条件で行った。その結果を表２に示す。
【００３９】
【表２】
2005327999.tif 000004
【００４０】
内部電極が長方形である比較例１の試料の場合、積み枚数を変えずに各容量の積層セラミックコンデンサを製造することができた。また、たわみ保持試験でも不良の発生は認められなかった。ただし、この比較例１の場合には、上述のように、ＰＣＴ試験後に０．１％の絶縁抵抗の劣化が認められており、この点で問題を包含している。
【００４１】
一方、内部電極に狭幅部を設けた比較例２の試料の場合、取得すべき容量の変化に応じて積み枚数を変えることが必要となり、たわみ保持試験でも不良の発生が認められた。
【００４２】
これに対し、本発明の実施例にかかる試料１の場合、積み枚数を変えずに各容量の積層セラミックコンデンサを製造することができた。また、たわみ保持試験でも不良の発生は認められなかった。
上述の結果から、本発明によれば、外部からの水分の影響を受けにくくして、高信頼性を確保することが可能で、かつ、積層枚数を変更することなく容量設計を容易に変更することが可能な積層セラミックコンデンサが得られることがわかる。
【実施例２】
【００４３】
図１０は本発明の他の実施例（実施例２）にかかる積層セラミックコンデンサを示す正面断面図、図１１(ａ)は図１０の積層セラミックコンデンサの内部電極の重なり状態を示す平面図、図１１(ｂ)はセラミック層を介して互いに対向する一対の内部電極の構成を示す平面図である。
また、図１２は実施例２の積層セラミックコンデンサの製造に用いたセラミックグリーンシートを示す平面図、図１３は容量を変えた積層セラミックコンデンサを製造するために用いたセラミックグリーンシートを示す平面図である。
なお、図１０，図１１(ａ)，(ｂ)、図１２，図１３において、図１，図２(ａ)，(ｂ)，図４，図５と同一符号を付した部分は、同一または相当部分を示している。
【００４４】
この実施例２の積層セラミックコンデンサは、図１０，図１１(ａ)，(ｂ)に示すように、セラミック層３を介して互いに対向する一対の内部電極２ａ，２ｂの有効面積部分（重なり部分）において、一方の内部電極２ａ（２ｂ）における一対の辺１２ａ（１２ｂ）の山３１と、他方の内部電極２ｂ（２ａ）における一対の辺１２ｂ（１２ａ）の谷３２が対向し、一方の内部電極２ａ（２ｂ）における一対の辺１２ａ（１２ｂ）の谷３２と、他方の内部電極２ｂ（２ａ）における一対の辺１２ｂ（１２ａ）の山３１が対向している。
【００４５】
この実施例２の積層セラミックコンデンサは、図１２に示すような、互いに対向する辺４１ａ，４１ｂが、山３１と谷３２が交互に、かつ規則的に繰り返すジグザグ状の形状を有する内部電極パターン４２ａ，４２ｂが配設されたセラミックグリーンシート４３ａ，４３ｂを用意し、これを、上述のような、対向する一対の内部電極パターンにおいて、一方の内部電極パターンの山３１と他方の内部電極パターンの谷３２が対向し、一方の内部電極パターンの谷３２と他方の内部電極パターンの山３１が対向するように積層することにより製造することができる。なお、その他の工程については、上記実施例１の場合と同様とすることができる。
【００４６】
また、この実施例２の構成の積層セラミックコンデンサにおいても、図１３に示すように、内部電極パターン４２ａ，４２ｂの位置を、山と谷を一つ分ずらしてセラミックグリーンシート４３ａ，４３ｂを積層することにより、セラミック素子の端面に内部電極の狭幅部を露出させつつ、かつ、積層枚数を変えることなく、容量調整を行うことができる。
【００４７】
さらに、この実施例２の構成の積層セラミックコンデンサにおいては、図１０，図１１(ａ)，(ｂ)に示すように、一方の内部電極２ａ（２ｂ）における一対の辺の谷３２（山３１）と、他方の内部電極２ｂ（２ａ）における一対の辺の山３１（谷３２）が対向するように構成されているので、同じパターンの内部電極２ａ，２ｂを備えた実施例１の積層セラミックコンデンサの場合よりも、内部電極２ａ，２ｂの重なり面積を減らすことが可能になり、製造することが可能な積層セラミックコンデンサの特性の幅を広げることが可能になる。
【００４８】
なお、上記実施例１および２では、内部電極の、引き出し方向に沿う、互いに対向する一対の辺の形状が山と谷が交互に、かつ規則的に繰り返すジグザグ形状である場合を例にとって説明したが、曲線の波形形状や、パルス波形型の形状などの種々の形状とすることが可能である。
【００４９】
本発明はさらにその他の点においても上記実施例１および２に限られるものではなく、積層セラミックコンデンサを構成するセラミックの種類、内部電極およびセラミック層の積層数、内部電極の具体的な構造、セラミック層を介して隣り合う内部電極の配設態様などに関し、発明の範囲内において種々の応用、変形を加えることが可能である。
【産業上の利用可能性】
【００５０】
上述のように、本発明によれば、内部電極の狭幅部がセラミック素子の端面に露出するようにして、内部電極が引き出されたセラミック素子の端面からのめっき液や水分の浸入を抑制することが可能になるとともに、製造工程でセラミックグリーンシートをずらして積層することにより積層枚数を変えることなく容量調整を行うことが可能になり、所望の特性を有し、かつ、外部からの水分などの影響を受けない信頼性の高い積層セラミックコンデンサを得ることが可能になる。
したがって、本発明は、セラミック素子中に、セラミック層を介して内部電極が積層され、かつ、該内部電極が、交互にセラミック素子の逆側の端面に引き出され、該端面に形成された外部電極に接続された構造を有する積層セラミックコンデンサに広く適用することが可能である。
【図面の簡単な説明】
【００５１】
【図１】本発明の一実施例（実施例１）にかかる積層セラミックコンデンサを示す正面断面図である。
【図２】(ａ)は図１の積層セラミックコンデンサの内部電極の重なり状態を示す平面図、(ｂ)はセラミック層を介して互いに対向する一対の内部電極の構成を示す平面図である。
【図３】図３は実施例１の積層セラミックコンデンサを示す分解斜視図である。
【図４】実施例１の積層セラミックコンデンサの製造に用いたセラミックグリーンシートを示す平面図である。
【図５】実施例１において、容量を変えた積層セラミックコンデンサを製造するために用いたセラミックグリーンシートを示す平面図である。
【図６】長方形の内部電極パターンを配設したセラミックグリーンシートを示す平面図である。
【図７】中央部に狭幅部を備えた内部電極パターンを配設したセラミックグリーンシートを示す平面図である。
【図８】比較例１の積層セラミックコンデンサを示す分解斜視図である。
【図９】比較例２の積層セラミックコンデンサを示す分解斜視図である。
【図１０】実施例２にかかる積層セラミックコンデンサを示す正面断面図である。
【図１１】(ａ)は図１０の積層セラミックコンデンサの内部電極の重なり状態を示す平面図、(ｂ)はセラミック層を介して互いに対向する一対の内部電極の構成を示す平面図である。
【図１２】実施例２の積層セラミックコンデンサの製造に用いたセラミックグリーンシートを示す平面図である。
【図１３】実施例２の容量を変えた積層セラミックコンデンサを製造するために用いたセラミックグリーンシートを示す平面図である。
【図１４】従来の積層セラミックコンデンサの断面図である。
【図１５】従来の積層セラミックコンデンサの要部を示す分解斜視図である。
【図１６】従来の他の積層セラミックコンデンサの内部電極のパターンを示す斜視図である。
【符号の説明】
【００５２】
１      セラミック素子
２ａ，２ｂ      内部電極
３      セラミック層
４ａ，４ｂ      セラミック素子の端面
５ａ，５ｂ      外部電極
７ａ，７ｂ      ダミー電極
１２ａ，１２ｂ      内部電極の互いに対向する一対の辺
３１      山
３２      谷
４１ａ，４１ｂ      内部電極パターンの互いに対向する辺
４２ａ，４２ｂ      内部電極パターン
４３ａ，４３ｂ      セラミックグリーンシート
Ｒ１            試料１の積層セラミックコンデンサの有効面積
Ｒ２            試料２の積層セラミックコンデンサの有効面積
【図１】
2005327999.tif 000005
【図２】
2005327999.tif 000006
【図３】
2005327999.tif 000007
【図４】
2005327999.tif 000008
【図５】
2005327999.tif 000009
【図６】
2005327999.tif 000010
【図７】
2005327999.tif 000011
【図８】
2005327999.tif 000012
【図９】
2005327999.tif 000013
【図１０】
2005327999.tif 000014
【図１１】
2005327999.tif 000015
【図１２】
2005327999.tif 000016
【図１３】
2005327999.tif 000017
【図１４】
2005327999.tif 000018
【図１５】
2005327999.tif 000019
【図１６】
2005327999.tif 000020